КОМПОЗИЦИЯ ДЛЯ ПРОПИТКИ БЕТОНА
COMPOSITION FOR CONCRETE IMPREGNATION

Изобретение касается составов композиции для пропитки поверхности бетонных, железобетонных изделий.
Известна композиция для пропитки бетона, включающая, мас.%: мазут 80-90; керосин 8-15; катапин 2-5 [1]. Такая композиция защищает поверхность бетона от действия влаги, но придает ей непривлекательный «грязный» вид, вследствие чего не может быть применена для пропитки лицевых поверхностей бетонных изделий.
Задача изобретения состоит в получении композиции, пригодной для пропитки лицевых поверхностей бетонных изделий и обеспечивающей защиту бетона от действия влаги.
Технический результат достигается тем, что композиция для пропитки бетона, включающая керосин и катапин, дополнительно содержит этилсиликонат натрия при следующем соотношении компонентов, мас.%: керосин 4-6; катапин 1-1,5; этилсиликонат натрия 92,5-95.
Составы композиции приведены в таблице.
Компоненты
Содержание, мас.%, в составах
№1
№2
№3
Керосин
4
5
6
Катапин
1
1,3
1,5
Этилсиликонат натрия
95
93,7
92,5
Компоненты дозируют в требуемых количествах. Керосин смешивают с катапином, добавляют этилсиликонат натрия и еще раз смешивают. Поверхность бетонного изделия очищают от загрязнений и наносят (напыляют) на нее полученную смесь. Через 24 ч после нанесения первого слоя композиции наносят второй слой, выдерживают еще 24 ч (при температуре 15-25°С), после чего бетонное изделие готово к эксплуатации.
Композиция для пропитки бетона может быть нанесена на поверхности изделий, изготовленных из декоративных (цветных) бетонов.
Предложенная композиция обеспечивает защиту от проникновения в бетон влаги (водопоглощение снижается на 15%), существенно не влияет на внешний виц изделий.
Источник информации
1. А.с. СССР №1244133, С04В 41/48, 1986.